(57)【要約】  半導体１と、第一の電極２と、半導体１及び第一の電極２間に設けられた絶縁体層３と、半導体１に接し第一の電極２と離間した第二の電極４と、半導体１に接し第一及び第二の電極２，４と離間した第三の電極５とを備え、半導体１が、有機半導体層１０と酸化物半導体層１１とを備えた。
2008099863.tif 000002
【特許請求の範囲】
【請求項１】
有機半導体層と、酸化物半導体層とを備えたことを特徴とする半導体。
【請求項２】
ｎ型及びｐ型の両極性型の特性を備えることを特徴とする請求項１記載の半導体。
【請求項３】
前記有機半導体層は、ｐ型の特性を備えた有機物、両極性型の特性を備えた有機物又はｎ型の特性を備えた有機物、若しくは、それらのうちいずれか二種以上からなる積層体又は混合体で形成されることを特徴とする請求項１又は２記載の半導体。
【請求項４】
前記酸化物半導体層は、ｎ型の特性を備えた非縮退酸化物からなることを特徴とする請求項１〜３のいずれか一項に記載の半導体。
【請求項５】
前記酸化物半導体層は、電子キャリア濃度が１０１８／ｃｍ３未満であることを特徴とする請求項４記載の半導体。
【請求項６】
前記酸化物半導体層は、Ｉｎ、Ｚｎ、Ｓｎ及びＧａの少なくともいずれかを含む非晶質酸化物で形成されることを特徴とする請求項１〜５のいずれか一項に記載の半導体。
【請求項７】
前記酸化物半導体層は、ＩｎとＧａとＺｎとを含む非晶質酸化物、ＳｎとＺｎとＧａとを含む非晶質酸化物、ＩｎとＺｎとを含む非晶質酸化物、ＩｎとＳｎとを含む非晶質酸化物、ＩｎとＧａとを含む非晶質酸化物、及び、ＺｎとＳｎとを含む非晶質酸化物のうち、いずれかで形成されることを特徴とする請求項６記載の半導体。
【請求項８】
前記酸化物半導体層は、Ｉｎ、Ｚｎ、Ｓｎ、Ｇａの少なくともいずれかを含む多結晶酸化物で形成されることを特徴とする請求項１〜５のいずれか一項に記載の半導体。
【請求項９】
前記酸化物半導体層は、Ｉｎ及び正二価元素を含む多結晶酸化物で形成されることを特徴とする請求項１〜５のいずれか一項に記載の半導体。
【請求項１０】
前記酸化物半導体層は、仕事関数が４．８（ｅＶ）以上であることを特徴とする請求項１〜９のいずれか一項に記載の半導体。
【請求項１１】
前記酸化物半導体層は、バンドギャップが２．５（ｅＶ）以上であることを特徴とする請求項１〜１０のいずれか一項に記載の半導体。
【請求項１２】
前記酸化物半導体層を、複数種類の層状酸化物を積み重ねた積層構造とし、該積層構造のうち、最も前記有機半導体層側の層状酸化物の材料に、該層状酸化物の仕事関数が、その他の層状酸化物の仕事関数より大きくなるものを用いたことを特徴とする請求項１〜１１のいずれか一項に記載の半導体。
【請求項１３】
前記有機半導体層及び酸化物半導体層は、互いに接触することを特徴とする請求項１〜１２のいずれか一項に記載の半導体。
【請求項１４】
半導体と、第一の電極と、前記半導体及び前記第一の電極との間に設けられた絶縁体層と、前記半導体に接し前記第一の電極と離間した第二の電極と、前記半導体に接し前記第一及び第二の電極と離間した第三の電極とを備えた半導体装置であって、
前記半導体に、請求項１〜１３のいずれか一項に記載の半導体を用いたことを特徴とする半導体装置。
【請求項１５】
前記有機半導体層及び酸化物半導体層を薄膜に形成したことを特徴とする請求項１４記載の半導体装置。
【請求項１６】
ｎ型駆動時の電界効果移動度μ（ｎ）とｐ型駆動時の電界効果移動度μ（ｐ）の比μ（ｎ）／μ（ｐ）が、１０−５≦μ（ｎ）／μ（ｐ）≦１０５の範囲にあることを特徴とする請求項１４又は１５に記載の半導体装置。
【請求項１７】
複数の半導体装置を複数備えた相補型トランジスタ回路装置であって、
前記複数の半導体装置の少なくとも一つに、請求項１４〜１６のいずれか一項に記載の半導体装置を用いたことを特徴とする相補型トランジスタ回路装置。
【発明の詳細な説明】
【技術分野】
【０００１】
本発明は、例えば、ＴＦＴなどに用いられる両極性型の特性を備えた半導体、この半導体を用いた半導体装置及びこの半導体装置を用いた相補型トランジスタ回路装置に関する。
【背景技術】
【０００２】
近年、ＴＦＴ用の半導体として、有機物を用いた有機半導体が注目を集めている。
一般に、有機半導体に用いられる有機物は、スピンコート法や真空蒸着法などの比較的容易な成膜法によって容易に薄膜を形成できるだけでなく、アモルファス又は多結晶のシリコンを用いた従来のＴＦＴに比較して、製造プロセス温度を低温化できるという利点がある。プロセス温度の低温化は、耐熱性の低いプラスチック基板上への形成が可能となり、ディスプレイの軽量化や低コスト化、さらにはプラスチック基板のフレキシビリティを生かしたことによる用途の多様化など、多くの効果が期待できる。
このような、有機半導体に用いられる有機物としては、ＴＦＴなどに用いられるキャリアの移動度が大きいものが用いられ、例えば、アントラセン、テトラセン、ペンタセンなどのアセン類の単結晶がある。これらで形成された有機半導体のキャリアの移動度は、１（ｃｍ２Ｖ−１ｓ−１）程度であると報告されている。【０００３】
この有機半導体をＴＦＴに用いる技術は、アモルファス又は多結晶のシリコンを用いた技術に比較して、不純物のドーピングによるチャネルの導電型の制御が難しい。そのため、複数のＴＦＴを基板上に形成した、例えば、相補型トランジスタ回路において、チャネルの導電型を制御するには、有機半導体に用いられる有機物を適宜に選択し、ｎチャネル型の薄膜トランジスタやｐチャネル型の薄膜トランジスタを作り分けている。
しかしながら、このような回路は、ｎチャネル型及びｐチャネル型の薄膜トランジスタが、別々の有機物を使って作り分けられているので、製造工程が複雑になり、製造コストが高くなりやすく、実用化の障害になっているという実情がある。【０００４】
そこで、有機物を用いて、正孔及び電子の両方の輸送が可能な、いわゆる、両極性（アンビポーラ，アンバイポーラ）型の特性を備えた半導体の研究が行なわれている。このような、両極性型の半導体を用いると、複数のＴＦＴからなる回路は、単極性型の半導体のみを用いたものに比較して、同一の有機物だけで、ｎチャネル型及びｐチャネル型の両方の薄膜トランジスタとして動作させることができるので、ｎチャネル型及びｐチャネル型の薄膜トランジスタをそれぞれ別々にパターニングしなくてもよくなる。これにより、製造工程が簡略化され大幅な製造コスト低減効果を期待できる。【０００５】
従来、有機物を用いた両極性型の半導体の技術としては、純度の高いペンタセンの単結晶が両極性として機能することが知られている（非特許文献１）。上記したようなその他の有機物の単結晶からなる有機半導体や、純度の低いペンタセンの単結晶からなる有機半導体は単極性であり、ｐ型（正孔輸送）又はｎ型（電子輸送）のどちらかで機能するのに対して、この純度の高いペンタセンの単結晶からなる有機半導体は、ｐ型及びｎ型の両方で機能する。【０００６】
また、従来、両極性型の半導体の技術としては、例えば、有機半導体の層にシラン化合物などの電圧制御層を積層し両極性型の特性を発現させる技術（特許文献１）、カーボンナノチューブと有機半導体などを組み合わせて、両極性型の特性を発現させる技術（特許文献２）、黒鉛を酸化して得られる薄膜状粒子を用い両極性型の特性を発現させる技術（特許文献３）、ｎ型の特性を有した有機物とｐ型の特性を有した有機物とを組み合わせて、両極性型の特性を発現する技術（特許文献４）、ｎ型の特性を有した有機物とｐ型の特性を有した有機物との混合物により両極性型の特性を発現する技術（特許文献５）、非晶質酸化物を用いたｐ型領域とｎ型領域とを備えた半導体デバイスの技術（特許文献６）がある。【０００７】
また、従来、両極性型の半導体を用いたＴＦＴなどの半導体装置を、ＣＭＯＳ回路に用いる技術は、特許文献７及び８に記載がある。さらに、特許文献４及び５には、両極性型の半導体を用いたＴＦＴなどの半導体装置を、表示装置・映像装置・インバーターなどに応用する記載がある。【０００８】
【特許文献１】特開２００５−２６８７２号公報
【特許文献２】特開２００５−１５０４１０号公報
【特許文献３】特開２００４−９５７９０号公報
【特許文献４】特開２００５−２０９４５５号公報
【特許文献５】特表２００６−５１８９３８号公報
【特許文献６】特開２００６−１６５５３２号公報
【特許文献７】特開２００１−１７７１０９号公報
【特許文献８】特開２００２−２６３３６号公報
【非特許文献１】Ｊ．Ｈ．Ｓｃｈｏｎ，ｅｔ  ａｌ．  Ｓｃｉｅｎｃｅ  Ｖｏｌ．２８７，１０２２（２０００）
【０００９】
しかしながら、上記非特許文献１の技術においては、単一成分で両極性型の特性をもつ有機物は、ペンタセン以外の報告例がほとんど知られていないので、材料の選択の幅が狭まってしまい、回路設計などが難しくなってしまうおそれがあった。また、ペンタセンにおいても、高度に純度を上げた場合に初めて発現する現象であり、通常のペンタセンはｐ型のみを示すので、製造が難しくなり、半導体装置の製造コストが高くなるおそれがあった。【００１０】
このため、例えば、特許文献４及び５に記載の技術のように、ｎ型及びｐ型の特性を備えた有機物の両方を用いて半導体を形成し、単一の有機物のみの特性に依存しないようにして両極性型の半導体を形成し、これを相補型トランジスタや発光素子などの半導体装置に用いる技術もある。しかしながら、この特許文献４及び５の技術にあっては、ｎ型及びｐ型の特性を備えた有機物同士を組み合わせているので、半導体及びこの半導体を用いた半導体装置の動作が不安定になりやすいという問題があった。【００１１】
本発明は上記問題にかんがみてなされたもので、有機半導体を用いて製造コストの低減に寄与できるようにするとともに、両極性型の特性を持たせ、かつ、動作を安定させて汎用性を向上させた半導体，この半導体を用いた半導体装置及びこの半導体装置を用いた相補型トランジスタ回路装置を提供することを目的とする。
【発明の開示】
【００１２】
上記目的を達成するための本発明の半導体は、有機半導体層と、酸化物半導体層とを備えている。
ここで半導体は、ｎ型及びｐ型の両極性型の特性を備えることが好ましい。
また、前記有機半導体層は、ｐ型の特性を備えた有機物、両極性型の特性を備えた有機物又はｎ型の特性を備えた有機物、若しくは、それらのうちいずれか二種以上からなる積層体又は混合体で形成されることが好ましい。
また、前記酸化物半導体層は、ｎ型非縮退酸化物からなる構成としたことがより好ましい。
このような構成の半導体は、両極性で、しかも、動作が安定したものとなる。また、酸化物半導体層をｎ型の酸化物半導体で形成すると、より一層、動作を安定させることができる。そのため、半導体の汎用性を向上させることができる。
【００１３】
また、前記酸化物半導体層は、電子キャリア濃度が１０１８／ｃｍ３未満とすることが好ましい。
また、前記酸化物半導体層は、Ｉｎ、Ｚｎ、Ｓｎ及びＧａの少なくともいずれかを含む酸化物で形成することが好ましい。特に、前記酸化物半導体層は、ＩｎとＧａとＺｎとを含む非晶質酸化物、ＳｎとＺｎとＧａとを含む非晶質酸化物、ＩｎとＺｎとを含む非晶質酸化物、ＩｎとＳｎとを含む非晶質酸化物、ＩｎとＧａとを含む非晶質酸化物、及び、ＺｎとＳｎとを含む非晶質酸化物のうち、いずれかで形成されることが好ましい。
【００１４】
また、前記酸化物半導体層は、Ｉｎ、Ｚｎ、Ｓｎ、Ｇａのいずれかを含む多結晶酸化物で形成されることが好ましい。
また、前記酸化物半導体層は、Ｉｎ及び正二価元素を含む多結晶酸化物で形成されることが好ましい。
【００１５】
また、前記酸化物半導体層は、仕事関数が４．８（ｅＶ）以上とすることが好ましい。
この場合、前記酸化物半導体層は、ランタノイド類を含む酸化物で形成すると仕事関数が高くなり好ましい。
また、前記酸化物半導体層は、バンドギャップが２．５（ｅＶ）以上であることが好ましい。
【００１６】
また、前記酸化物半導体層を、複数種類の層状酸化物を積み重ねた積層構造とし、該積層構造のうち、最も前記有機半導体層側の層状酸化物の材料に、該層状酸化物の仕事関数が、その他の層状酸化物の仕事関数より大きくなるものを用いることが好ましい。
【００１７】
また、前記有機半導体層及び酸化物半導体層は、互いに接触する構成とすることが好ましい。
上記のような半導体の構成とすると、半導体はより良好な特性を得ることができる。
【００１８】
また、上記目的を達成するための半導体装置は、半導体と、第一の電極と、前記半導体及び前記第一の電極との間に設けられた絶縁体層と、前記半導体に接し前記第一の電極と離間した第二の電極と、前記半導体に接し前記第一及び第二の電極と離間した第三の電極とを備え、前記半導体に、上記の半導体を用いた構成としている。
この半導体装置は、半導体に上記の半導体を用いているので両極性型の動作をする。また、半導体装置の半導体は、有機半導体層と酸化物半導体層とを組み合わせられてなるので、動作が安定させられる。
【００１９】
また、前記有機半導体層及び酸化物半導体層を薄膜に形成した構成とすることが好ましい。
【００２０】
また、ｎ型駆動時の電界効果移動度μ（ｎ）とｐ型駆動時の電界効果移動度μ（ｐ）の比μ（ｎ）／μ（ｐ）が、１０−５≦μ（ｎ）／μ（ｐ）≦１０５の範囲にある構成としている。
このような構成からなる半導体装置は、ｎ型駆動時の電界効果移動度及びｐ型駆動時の電界効果移動度のバランスが最適になり、安定した動作とすることができる。
【００２１】
また、上記目的を達成するための本発明の相補型トランジスタ回路装置は、複数の半導体装置を複数備えた相補型トランジスタ回路装置であって、前記複数の半導体装置の少なくとも一つに、前記の半導体装置を用いた構成としている。
この回路装置は、上記の両極性型の半導体装置を用いているので、ｎ型及びｐ型の半導体装置の作りわけをしなくてもよくなる。そのため、回路装置全体の製造コストを低減することができる。
【００２２】
本発明の半導体によれば、有機半導体層の成膜が容易になるので、製造コストの低減に寄与できる。また、有機半導体層と、酸化物半導体層を組み合わせたので、両極性型の特性を備えるとともに、その動作を安定させることができる。そのため、汎用性を向上させることができる。
また、本発明の半導体装置によれば、上記の半導体を用いたので、動作を安定させることができる。
また、本発明の相補型トランジスタ回路装置によれば、上記の半導体装置を用いたので、ｎ型及びｐ型の半導体装置の作りわけをしなくてもよくなり、回路装置全体の製造コストを低減することができる。
【図面の簡単な説明】
【００２３】
【図１Ａ】本発明の第一実施形態に係る半導体及び半導体装置を示す図の概略断面図である。
【図１Ｂ】本発明の第一実施形態に係る半導体及び半導体装置の要部拡大断面図である。
【図２】本発明の第二実施形態に係る半導体及び半導体装置を示す概略断面図である。
【図３】本発明の第三実施形態に係る半導体及び半導体装置を示す概略断面図である。
【図４】本発明の第四実施形態に係る半導体及び半導体装置を示す概略断面図である。
【図５】本発明の第五実施形態に係る半導体及び半導体装置を示す概略断面図である。
【図６】本発明の第六実施形態に係る半導体及び半導体装置を示す概略断面図である。
【図７】本発明の第七実施形態に係る半導体及び半導体装置を示す概略断面図である。
【図８】本発明の一実施形態に係る相補型トランジスタ回路装置を示す図である。
【図９】比較例１にかかる半導体装置を示す図である。
【図１０Ａ】本発明の実施例１に係る半導体装置の特性を示すグラフ図である。
【図１０Ｂ】比較例１にかかる半導体装置の特性を示す図である。
【図１１Ａ】本発明の実施例１に係る半導体装置の特性を示すグラフ図である。
【図１１Ｂ】比較例１にかかる半導体装置の特性をそれぞれ示す図である。
【図１２Ａ】本発明の実施例３に係る半導体装置において、ｐ型駆動時のドレイン電圧−ドレイン電流特性を示すグラフ図である。
【図１２Ｂ】本発明の実施例３に係る半導体装置において、ｐ型駆動時のゲート電圧−ドレイン電流特性を示すグラフ図である。
【図１２Ｃ】本発明の実施例３に係る半導体装置において、ｎ型駆動時のゲート電圧−ドレイン電流特性を示すグラフ図である。
【図１３】本発明の実施例４に係る半導体装置の要部拡大断面図である。
【図１４Ａ】本発明の実施例４に係る半導体装置において、ｐ型駆動時のドレイン電圧−ドレイン電流特性を示すグラフ図である。
【図１４Ｂ】本発明の実施例４に係る半導体装置において、ｐ型駆動時のゲート電圧−ドレイン電流特性を示すグラフ図である。
【図１４Ｃ】本発明の実施例４に係る半導体装置において、ｎ型駆動時のゲート電圧−ドレイン電流特性を示すグラフ図である。
【図１５】本発明の実施例４に係る半導体装置の特性を示すグラフ図であって、チャネル長Ｌを変えたときの特性変化の図である。
【図１６Ａ】本発明の実施例５に係る半導体装置において、ｐ型駆動時のドレイン電圧−ドレイン電流特性を示すグラフ図である。
【図１６Ｂ】本発明の実施例５に係る半導体装置において、ｐ型駆動時のゲート電圧−ドレイン電流特性を示すグラフ図である。
【発明を実施するための最良の形態】
【００２４】
以下図面に基づいて、本発明の半導体及びこの半導体を用いた半導体装置の実施の形態について説明する。【００２５】
［第一実施形態］
図１は、本発明の第一実施形態に係る半導体及び半導体を用いた半導体装置の概略断面図を示している。
図１Ａに示すように、本実施形態の半導体装置は、半導体１と、第一の電極２と、半導体１及び第一の電極２間に設けられた絶縁体層３と、絶縁体層３よりも半導体１側に設けられる第二の電極４と、第二の電極４と離間するとともに絶縁体層３よりも半導体１側に設けられる第三の電極５とを備えている。そして、本実施形態の半導体１は、有機半導体層１０と酸化物半導体層１１とによって構成されている。
この半導体装置は、例えば、電界効果トランジスタ（ＦＥＴ），発光素子，受光素子などとして用いられるもので、基板６上に、各層が薄膜の状態で積層されている。【００２６】
詳しくは、半導体装置は、第一の電極２として用いられる基板６と、基板６上に成膜された絶縁体層３と、絶縁体層３上に成膜された半導体１と、絶縁体層３と半導体１の間に離間して設けられた第二及び第三の電極４，５とを備えている。【００２７】
本発明を構成する半導体１は、ｎ型及びｐ型の両極性型の特性を備えている。
本実施形態では、半導体１は、有機物からなる有機半導体層１０と、酸化物からなる酸化物半導体層１１とを備え、有機半導体層１０及び酸化物半導体層１１が第二の電極４側から第三の電極５側に至るように形成されている。
また、有機半導体層１０及び酸化物半導体層１１は、互いに接触する構成としている。【００２８】
ここで、半導体１は、有機半導体層１０の全体がｐ型の特性を備え、酸化物半導体層１１の全体がｎ型の特性を備える組み合わせ、有機半導体層１０の全体がｎ型の特性を備え、酸化物半導体層１１の全体がｐ型の特性を備える組み合わせ、及び、有機半導体層１０の全体が両極性型の特性を備え、酸化物半導体層１１の全体がｐ型又はｎ型の特性を備える組み合わせのうち、いずれかの組み合わせで構成することが好ましい。これらの組み合わせのうち、有機半導体層１０の全体が、ｐ型の特性を備え、酸化物半導体層１１の全体が、ｎ型の特性を備える組み合わせとした半導体１とすることが、ｎ型の酸化物半導体のバンドギャップがｎ型有機半導体のバンドギャップに対して大きいという理由により、好ましい。【００２９】
有機半導体層１０は、ｐ型の特性を備えた有機物、両極性型の特性を備えた有機物又はｎ型の特性を備えた有機物、若しくは、それらのうちいずれか二種以上を積層した積層体又は混合体で形成されている。
ここで、混合体とは、有機物が半導体層中に均一に混合されたもの、有機物の集合体が複数有機半導体層１０の層方向に並べられるものなどである。
具体的には、有機半導体層１０は、ペンタセンやオリゴチオフェン等の有機低分子、ポリチオフェン等の有機高分子、フタロシアニン等の金属錯体、Ｃ６０、Ｃ８２、金属内包フラーレン（例えばディスプロシウム（Ｄｙ）を内包したフラーレン（Ｄｙ＠Ｃ８２））等のフラーレン類、及びカーボンナノチューブ類の群から選択される少なくとも一種から形成されている。【００３０】
上記有機半導体層１０のうち、ｐ型の特性を備えた有機物又は両極性型の特性を備えた有機物、若しくは、それらの積層体又は混合物で構成されている有機半導体層１０が好ましい。
特に、有機半導体層１０のうち、ｐ型の特性を備えた有機物若しくはｐ型の特性を備えた有機物の積層物又は混合物で構成されている有機半導体層１０が、ｐ型の特性を備えた有機物が大気に触れても特性の低下が少ないという理由により、より好ましい。【００３１】
また、有機半導体層１０を構成するｐ型の特性を備えた有機物としては、Ｐｅｎｔａｃｅｎｅ、Ｔｅｔｒａｃｅｎｅ、Ａｎｔｈｒａｃｅｎｅ、Ｐｈｔｈａｌｏｃｙａｎｉｎｅ、α−Ｓｅｘｉｔｈｉｏｐｈｅｎｅ、α，ω−Ｄｉｈｅｘｙｌ−ｓｅｘｉｔｈｉｏｐｈｅｎｅ、Ｏｌｉｇｏｐｈｅｎｙｌｅｎｅ、Ｏｌｉｇｏｐｈｅｎｙｌｅｎｅｖｉｎｉｌｅｎｅ、Ｄｉｈｅｘｙｌ−Ａｎｔｈｒａｄｉｔｈｉｏｐｈｅｎｅ、Ｂｉｓ（ｄｉｔｈｉｅｎｏｔｈｉｏｐｈｅｎｅ）、Ｐｏｌｙ（３−ｈｅｘｙｌｔｈｉｏｐｈｅｎｅ）、Ｐｏｌｙ（３−ｂｕｔｙｌｔｈｉｏｐｈｅｎｅ）、Ｐｏｌｙ（ｐｈｅｎｙｌｅｎｅｖｉｎｙｌｅｎｅ）、Ｐｏｌｙ（ｔｈｉｅｎｙｌｅｎｅｖｉｎｉｌｅｎｅ）、Ｐｏｌｙａｃｅｔｙｌｅｎｅ、α，ω−Ｄｉｈｅｘｙｌ−ｑｕｉｎｑｕｅｔｈｉｏｐｈｅｎｅ、ＴＰＤ、α−ＮＰＤ、ｍ−ＭＴＤＡＴＡ、ＴＰＡＣ、ＴＣＴＡ、Ｐｏｌｙ（ｖｉｎｙｌｃａｒｂａｚｏｌｅ）などを例示することができる。【００３２】
また、有機半導体層１０を構成するｎ型の特性を備えた有機物として、Ｃ６−ＰＴＣ、Ｃ８−ＰＴＣ、Ｃ１２−ＰＴＣ、Ｃ１３−ＰＴＣ、Ｂｕ−ＰＴＣ、Ｆ７Ｂｕ−ＰＴＣ＊、Ｐｈ−ＰＴＣ、Ｆ５Ｐｈ−ＰＴＣ＊、ＰＴＣＢＩ、ＰＴＣＤＩ、ＴＣＮＱ、Ｃ６０フラーレンなどを例示することができる。【００３３】
また、有機半導体層１０を構成する両極性型の特性を備えた有機物としては、例えば、各々純度の高いＰｅｎｔａｃｅｎｅ、ルブレン、銅フタロシアニン、テトラセンなどを例示することができる。【００３４】
本実施形態において、有機半導体層１０を形成する成膜方法としては、スプレー法、ディップ法、ＣＶＤ法などの化学的成膜方法のほか、真空蒸着法などの物理的成膜方法も利用することができる。キャリア密度の制御性や、膜質の向上を考慮すると、物理的成膜方法の方が好ましい。【００３５】
酸化物半導体層１１は、ｎ型の特性を備えた非縮退酸化物からなる。
本実施形態においては、酸化物半導体層１１は、透明酸化物半導体層となっている。
この酸化物半導体層１１は、Ｉｎ、Ｚｎ、Ｓｎ及びＧａの少なくともいずれかを含む非晶質酸化物で構成されることが好ましい。また、酸化物半導体層１１は、ＩｎとＧａとＺｎとを含む非晶質酸化物、ＳｎとＺｎとＧａとを含む非晶質酸化物、ＩｎとＺｎとを含む非晶質酸化物、ＩｎとＳｎとを含む非晶質酸化物、ＩｎとＧａとを含む非晶質酸化物、及び、ＺｎとＳｎとを含む非晶質酸化物のうち、いずれかで形成されることがさらに好ましい。Ｉｎ，Ｓｎ，Ｚｎ，Ｇａは、比較的大きなｓ軌道を持ち、非晶質化しても良好なｎ型半導体の特性を示すので、電子輸送特性が良好で移動度などの半導体特性が高くなることが可能となる。【００３６】
あるいは、酸化物半導体層１１は、Ｉｎ、Ｚｎ、Ｓｎ、Ｇａのいずれかを含む多結晶酸化物で形成されることが好ましく、Ｉｎ及び正二価元素を含む多結晶酸化物で形成されることがさらに好ましい。Ｉｎ、Ｚｎ、Ｓｎ、Ｇａのいずれかを含む多結晶酸化物は作製時の酸素分圧や作製後の酸化処理でキャリア密度を制御することができる。Ｉｎ，Ｓｎ，Ｚｎ，Ｇａは比較的大きなｓ軌道を持ち良好なｎ型半導体の特性を示し、電子輸送特性が良好で移動度などの半導体特性を高くすることが可能となる。特に、Ｉｎは大きなｓ軌道を持ちさらに多結晶化しても粒界の散乱による電子輸送特性の低下が少ないことが期待できる。また、４５０℃以上の高温で処理しなくとも正二価元素の濃度を変えることで比較的容易にキャリア濃度を所望の濃度に制御できる。
なお、この酸化物半導体層１１は、Ｉｎ、Ｚｎ、Ｓｎ及びＧａの少なくともいずれかを含む非晶質酸化物よりもＩｎ、Ｚｎ、Ｓｎ、Ｇａのいずれかを含む多結晶酸化物、特にＩｎ及びＺｎから形成される多結晶酸化物がより好ましい。これは、電子キャリア密度の制御（低減）と高い電子移動度が両立しやすく信頼性も高いからである。【００３７】
正二価元素としては、例えば、Ｚｎ，Ｂｅ，Ｍｇ，Ｃａ，Ｓｒ，Ｂａ，Ｔｉ，Ｖ，Ｃｒ，Ｍｎ，Ｆｅ，Ｃｏ，Ｎｉ，Ｐｄ，Ｐｔ，Ｃｕ，Ａｇ，Ｃｄ，Ｈｇ，Ｓｍ，Ｅｕ，Ｙｂなどが挙げられる。これらのなかでも、Ｚｎ，Ｍｇ，Ｍｎ，Ｃｏ，Ｎｉ，Ｃｕ，Ｃａが好ましい。これらのなかでも、効率的にキャリア濃度を制御できることから、Ｚｎ，Ｍｇ，Ｃｕ，Ｎｉ，Ｃｏ，Ｃａがより好ましく、添加によるキャリア制御の効果からはＣｕ，Ｎｉが特に好ましく、透過率やバンドギャップの広さからはＺｎ，Ｍｇが特に好ましい。これらの正二価元素は、本実施形態の効果を失わせない範囲内で複数組合せて使用してもよい。なお、ここでいう正二価元素とは、イオン状態での価数としてそれぞれ正二価を取りうる元素のことである。【００３８】
さらに、酸化物半導体層１１には、酸化インジウム、正二価元素の酸化物以外の元素や化合物が含まれていてもよい。ただし、通常は酸化インジウムと正二価元素の酸化物とを合わせて５０質量％以上含ませるものとし、その含有量が５０質量％より小さいと、移動度が低下するなど効果が十分に現れないおそれがある。効果が十分に現れるようにするには、酸化インジウムと正二価元素の酸化物と合わせて６５質量％以上含むことが好ましく、より好ましくは８０質量％以上、さらに好ましくは９０質量％以上であり、９５質量％以上含むことが特に好ましい。また、キャリア制御の効果が十分に現れるようにするには、Ｓｎなどの正四価元素の含有量が３質量％以下であることが好ましく、２質量％以下であることがより好ましく、１質量％以下であることが特に好ましい。正四価元素を含むとキャリア密度を低濃度に制御できないおそれがある。【００３９】
また、酸化物半導体層１１中に含有されるインジウム［Ｉｎ］と正二価元素［Ｘ］の原子比［Ｘ／（Ｘ＋Ｉｎ）］は、０．０００１〜０．５とすることができる。
原子比［Ｘ／（Ｘ＋Ｉｎ）］が０．０００１より小さく、正二価元素の含有率が少ないと、本実施形態の効果が現れずキャリア数が制御できないおそれがある。
一方、原子比［Ｘ／（Ｘ＋Ｉｎ）］が０．５より大きくなり、正二価元素の含有率が過剰になると、界面あるいは表面が変質しやすく不安定になるおそれや、結晶化温度が高く結晶化が困難になったり，キャリア濃度が高くなったり、ホール移動度が低下したりするおそれがある。また、トランジスタを駆動させた際に閾値電圧が変動したり、駆動が不安定となったりするおそれがある。上記のような不具合をより有効に回避するためには、原子比［Ｘ／（Ｘ＋Ｉｎ）］は、０．０００２〜０．１５であるのが好ましく、より好ましくは０．０００５〜０．１、さらに好ましくは０．０１〜０．０９９であり、０．００５〜０．０９５が特に好ましい。０．０６〜０．０９が最も好ましい。【００４０】
さらに、酸化物半導体層１１は、その電子キャリア濃度が１０１８／ｃｍ３未満であることが好ましく、１０１７／ｃｍ３未満であることがより好ましく、５×１０１６／ｃｍ３未満であることがさらに好ましく、１０１６／ｃｍ３未満であることが特に好ましい。
また、下限に制限はないが、通常、１０１０／ｃｍ３以上で、１０１２／ｃｍ３以上が好ましい。電子キャリア濃度が１０１８／ｃｍ３以上であると有機半導体との導電性のバランスが得られにくくなり両極性を示さないおそれがある。【００４１】
なお、本発明において、Ｘ線回折スペクトルにおいて、ハローパターンが観測され、特定の回折線を示さない酸化物を非晶質酸化物といい、特定の回折線を示すものを多結晶酸化物という。
本発明に係る酸化物の電子キャリア濃度は、室温で測定する場合の値である。室温とは、例えば２５℃であり、具体的には０℃から４０℃程度の範囲から適宜選択されるある温度である。なお、本発明に係る酸化物の電子キャリア濃度は、０℃から４０℃の範囲全てにおいて、１０１８／ｃｍ３未満を充足する必要はない。例えば、２５℃において、キャリア電子密度１０１８／ｃｍ３未満が実現されていればよい。また、電子キャリア濃度を更に下げ、１０１７／ｃｍ３以下、より好ましくは１０１６／ｃｍ３以下にすると両極性を示す半導体が歩留まり良く得られる。【００４２】
また、酸化物半導体層は、ランタノイド類を含む酸化物であることが好ましい。酸化物半導体層にランタノイド類を含ませると、酸化物半導体層の仕事関数を大きくすることができる。
さらに、酸化物半導体層１１は、その仕事関数が４．８（ｅＶ）以上であることが好ましく、５．２（ｅＶ）以上であることがより好ましく、５．６（ｅＶ）以上であることが特に好ましい。【００４３】
また、酸化物半導体層１１は、そのバンドギャップが２．５（ｅＶ）以上であることが好ましく、２．８（ｅＶ）以上であることがより好ましく、３．１（ｅＶ）以上であることが特に好ましい。バンドギャップが２．５（ｅＶ）より小さいと可視光の吸収が多くなり透明性が低下したり、色が付いたり、光により劣化しやすくなるおそれがある。
さらに、酸化物半導体層１１の屈折率は２．３以下が好ましく、２．１以下がより好ましく、２．０以下が特に好ましい。屈折率が２．３より大きいと有機物半導体層１０と積層した際などにおいて、反射率が高くなるなどのおそれがある。【００４４】
また、図１Ｂに示すように、酸化物半導体層１１は、複数種類の層状酸化物１１０を積み重ねた積層構造に形成してもよい。この場合、層状酸化物１１０の積層構造のうち、有機半導体層１０側の層状酸化物１１０の材料に、層状酸化物１１０の仕事関数が、その他の層状酸化物１１０の仕事関数より大きくなるものを用いるとよい。
このように、ランタノイド類を含ませるなどして酸化物半導体層１１の仕事関数を大きくしたり、上記の積層構造にしたりする構成とすると、第二又は第三の電極４，５から有機半導体層１０に注入されようとする正孔が、酸化物半導体層１１を容易に突き抜けるようになる。これにより、半導体装置の特性を向上させることができる。【００４５】
本実施形態において、酸化物半導体層１１を形成する成膜方法としては、スプレー法、ディップ法、ＣＶＤ法などの化学的成膜方法のほか、物理的成膜方法も利用することができる。キャリア密度の制御性や、膜質の向上を考慮すると、物理的成膜方法の方が好ましい。【００４６】
物理的成膜方法としては、例えば、スパッタ法、真空蒸着法、イオンプレーティング法、パルスレーザーディポジション法などを挙げることができるが、工業的には量産性が高いスパッタ法が好ましい。
スパッタ法としては、例えば、ＤＣスパッタ法、ＲＦスパッタ法、ＡＣスパッタ法、ＥＣＲスパッタ法、対向ターゲットスパッタ法などが挙げられる。これらのなかでも、工業的に量産性が高く、また、ＲＦスパッタ法よりもキャリア濃度を制御しやすいＤＣスパッタ法や、ＡＣスパッタ法が好ましい。また、成膜による界面の劣化を抑えて、漏れ電流を抑制したり、ｏｎ−ｏｆｆ比などの酸化物半導体層１１の特性を向上させたりするには、膜質の制御がしやすいＥＣＲスパッタ法や、対向ターゲットスパッタ法が好ましい。
また、スパッタ時の基板・ターゲット間距離（Ｓ−Ｔ距離）は、通常１５０ｍｍ以下、好ましくは１１０ｍｍ、特に好ましくは８０ｍｍ以下である。Ｓ−Ｔ距離が短いとスパッタ時に基板がプラズマに曝されることにより、膜質の向上を向上させることが可能となる。また、１５０ｍｍより長いと、成膜速度が遅くなり工業化に適さなくなるおそれがある。【００４７】
スパッタ法を用いる場合、酸素を含有する焼結ターゲットを用いても、金属、あるいは合金ターゲットを用いて酸素などのガスを導入しながら、反応性スパッタを行なってもよい。
再現性、大面積での均一性、及びＴＦＴにした際の特性から酸素を含有する焼結ターゲットを用いることが好ましい。
焼結ターゲットを製造するにあたり、焼結は還元雰囲気で行うことが好ましい。さらに、焼結ターゲットのバルク抵抗は０．００１〜１０００ｍΩｃｍであることが好ましく、０．０１〜１００ｍΩｃｍであることがより好ましい。焼結ターゲットの焼結密度は、通常７０％、好ましくは８５％以上、より好ましくは９５％以上、特に好ましくは９９％以上である。【００４８】
スパッタ法を用いる場合、到達圧力は、通常５×１０−２Ｐａ以下とする。到達圧力が、５×１０−２Ｐａより大きいと、雰囲気ガス中のＨ２Ｏなどから多量の水素原子が供給されて移動度が低下するおそれがある。これは、水素原子が結合することで酸化インジウムの結晶構造に変化が生じたためと考えられる。
このような不具合をより有効に回避するためには、到達圧力は、好ましくは５×１０−３Ｐａ以下、より好ましくは５×１０−４Ｐａ以下、さらに好ましくは１×１０−４Ｐａ以下であり、５×１０−５Ｐａ以下であるのが特に好ましい。【００４９】
また、雰囲気ガス中の酸素分圧は、通常４０×１０−３Ｐａ以下とする。雰囲気ガス中の酸素分圧が４０×１０−３Ｐａより大きいと、移動度が低下したり、キャリア濃度が不安定となったりするおそれがある。これは成膜時に雰囲気ガス中の酸素が多すぎると、結晶格子間に取り込まれる酸素が多くなり散乱の原因となったり、容易に膜中から離脱し不安定化したりするためと推定される。
このような不具合をより有効に回避するためには、雰囲気ガス中の酸素分圧は、好ましくは１５×１０−３Ｐａ以下、より好ましくは７×１０−３Ｐａ以下であり、１×１０−３Ｐａ以下であるのが特に好ましい。【００５０】
また、雰囲気ガス中の水Ｈ２Ｏ、又は水素Ｈ２の濃度は、通常１．２体積パーセント以下とする。１．２体積パーセントより大きいとホール移動度が低下するおそれがある。このような不具合をより有効に回避するためには、雰囲気ガス中の水Ｈ２Ｏ、又は水素Ｈ２の濃度は、好ましくは１．０体積パーセント以下、より好ましくは０．１体積パーセント以下であり、０．０１体積パーセント以下であるのが特に好ましい。【００５１】
また、このような成膜工程において、酸化物半導体層１１が多結晶からなる場合には、多結晶膜を成膜する方法、又は成膜してから後処理で結晶化させるかあるいは結晶性を向上させる方法のいずれによってもよい。
多結晶膜を成膜する方法では、通常、基板温度２５０〜５５０℃で物理成膜する。基板温度は、好ましくは３００〜５００℃、より好ましくは３２０〜４００℃である。２５０℃以下では、結晶性が低くキャリア密度が高くなるおそれがある。５５０℃以上では、コストが高くなり、また、基板が変形するおそれがある。
成膜してから後処理で結晶化させるかあるいは結晶性を向上させる方法では、通常は、基板温度２５０℃以下で物理成膜する。基板温度が２５０℃より高いと後処理の効果が十分に発揮されず、低キャリア濃度、高移動度に制御することが困難となるおそれがある。このような不具合をより有効に回避するためには、基板温度は、好ましくは２００℃以下、より好ましくは１５０℃以下、さらに好ましくは１００℃以下であり、特に好ましくは５０℃以下である。
結晶質を含む膜を成膜する方法は、プロセスが単純で工業的に好ましいが、高い半導体特性を得るには、成膜してから後処理で結晶化させる方法の方が、結晶性がよく、膜応力も少なく、キャリアを制御しやすいため好ましい。また、後処理で結晶化する前に結晶を含んでいても良いが、いったん非晶質膜を成膜してから、後処理により結晶化させる方が、結晶性の制御が行いやすく、良質な半導体膜が得られるため好ましい。【００５２】
なお、大面積をスパッタ法で成膜する場合、膜質の均一性を持たせるため、基板を固定したフォルダーを回転させる、マグネットを動かしエロージョン範囲を広げるなどの方法をとることが好ましい。【００５３】
このような成膜工程を終えた後に、酸化処理工程あるいは結晶化処理を施すことで、透明酸化物半導体層１１中のキャリア濃度を制御することもできる。
なお、成膜時に酸素などのガス成分の濃度を制御して、キャリア濃度を制御する方法もあるが、このような方法では、ホール移動度が低下するおそれがある。これは、キャリア制御のために導入したガス成分が、膜中に取り込まれ散乱因子となっているものと推定される。【００５４】
また、酸化物半導体層１１は、多結晶膜を用いる場合は非晶質膜として成膜した後に、酸化処理時に結晶化させるのが好ましく、これにより、ホール移動度を高く維持したまま、低いキャリア濃度が実現できる。【００５５】
また、酸化処理工程あるいは結晶化処理としては、酸素存在下又は酸素の非存在下で、通常８０〜６５０℃、０．５〜１２０００分の条件で熱処理する。酸化処理工程あるいは結晶化処理は、酸素の存在下で行うと、酸素欠損の減少が同時に起こることが期待でき好ましい。
熱処理の温度が８０℃より低いと処理効果が発現しなかったり、時間がかかりすぎたりするおそれがあり、６５０℃より高いとエネルギーコストが高くなったり、タクトタイムが長くなったり、トランジスタとしたときの閾値電圧が大きくなったり、基板が変形したりするおそれがある。このような不具合をより有効に回避するために、処理温度は、好ましくは１２０〜５００℃、より好ましくは１５０〜４５０℃、さらに好ましくは１８０〜３５０℃であり、２００〜３００℃が特に好ましい。２２０〜２９０℃が最も好ましい。
また、熱処理の時間が０．５分より短いと内部まで電熱する時間が不足し処理が不十分となるおそれがあり、１２０００分より長いと処理装置が大きくなり工業的に使用できなかったり、処理中に基板が破損・変形したりするおそれがある。このような不具合をより有効に回避するために、処理時間は、好ましくは１〜６００分、より好ましくは５〜３６０分、さらに好ましくは１５〜２４０分であり、３０〜１２０分が特に好ましい。【００５６】
また、酸化処理工程あるいは結晶化処理としては、酸素存在下又は酸素の非存在下、ランプアニール装置（ＬＡ；Ｌａｍｐ  Ａｎｎｅａｌｅｒ）、急速熱アニール装置（ＲＴＡ；Ｒａｐｉｄ  Ｔｈｅｒｍａｌ  Ａｎｎｅａｌｅｒ）、又はレーザーアニール装置により熱処理することができ、酸化処理工程あるいは結晶化処理として、大気プラズマ処理、酸素プラズマ処理、オゾン処理や紫外線などの照射処理を適用することもできる。また、基板を加熱しながら紫外線を当てオゾン処理するなど、これらの方法を組合せて用いても良い。
熱処理をする場合は、熱処理時の膜面の温度が、成膜時の基板温度より１００〜２７０℃高い方が好ましい。この温度差が１００℃より小さいと熱処理効果が無く、２７０℃より高いと基板が変形したり、半導体薄膜界面が変質し半導体特性が低下したりするおそれがある。このような不具合をより有効に回避するには、成膜時の基板温度より熱処理時の膜面の温度が１３０〜２４０℃高いものがより好ましく、１６０〜２１０℃高いものが特に好ましい。【００５７】
基板６は、無機物材料又は有機物材料で形成されている。
具体的には、無機物材料で形成された基板６としては、例えば、ホウ素（Ｂ）、リン（Ｐ）、アンチモン（Ｓｂ）等が不純物として添加されたｐ型の単結晶シリコン基板，ｎ型の単結晶シリコン基板，ガラス基板，又は，石英基板などが例示される。
また、有機物材料の基板６としては、ポリメチルメタクリレート，ポリエーテルスルフォン及びポリカーボネート等のプラスチィック基板などが例示される。
本実施形態では、基板６は、これを第一の電極２としても用いるので、例えば、シリコン基板で構成されている。【００５８】
絶縁体層３には、例えば、ＳｉＯ２，Ａｌ２Ｏ３，Ｔａ２Ｏ５，ＴｉＯ２，ＭｇＯ，ＺｒＯ２，ＣｅＯ２，Ｋ２Ｏ，Ｌｉ２Ｏ，Ｎａ２Ｏ，Ｒｂ２Ｏ，Ｓｃ２Ｏ３，Ｙ２Ｏ３，Ｈｆ２Ｏ３，ＣａＨｆＯ３，ＰｂＴｉ３，ＢａＴａ２Ｏ６，ＳｒＴｉＯ３，ＡｌＮなどの酸化物、及びＳｉＮｘなどの窒化物を用いることができる。これらのなかでも、ＳｉＯ２，ＳｉＮｘ，Ａｌ２Ｏ３，Ｙ２Ｏ３，Ｈｆ２Ｏ３，ＣａＨｆＯ３を用いるのが好ましく、より好ましくはＳｉＯ２，ＳｉＮｘ，Ｙ２Ｏ３，Ｈｆ２Ｏ３，ＣａＨｆＯ３であり、特に好ましくはＹ２Ｏ３である。これらの酸化物の酸素数は、必ずしも化学量論比と一致していなくともよい（例えば、ＳｉＯ２でもＳｉＯｘでもよい）。
このようなゲート絶縁膜３は、異なる２層以上の絶縁膜を積層した構造でもよい。また、ゲート絶縁膜３は、結晶質、多結晶質、非晶質のいずれであってもよいが、工業的に製造しやすい多結晶質か、非晶質であるのが好ましい。
また、絶縁体層３には、パリレン、ポリスチレンなどの有機絶縁体を用いることもできる。【００５９】
第二及び第三の電極４，５は、その材質については、特に限定されることなく、各種の金属や金属酸化物、及び炭素や有機導電材料等を用いることができる。具体的には、白金（Ｐｔ）、金（Ａｕ）、銀（Ａｇ）、銅（Ｃｕ）、アルミニウム（Ａｌ）、Ｍｇ−Ａｇ合金、Ｌｉ−Ａｌ合金、カルシウム（Ｃａ）、インジウム−スズ酸化物（ＩＴＯ）、インジウム−亜鉛酸化物、亜鉛−錫酸化物、錫酸化物、亜鉛酸化物、チタン−ニオブ酸化物などが好適とされる。【００６０】
半導体及び半導体装置は、例えば、次のようにして製造される。
本実施形態では、基板６にＳｉ基板を用い、絶縁体層３は、Ｓｉ基板６を熱酸化して得られたＳｉＯ２熱酸化膜とする。また、酸化物半導体層１１の材料として、ｎ型の特性を備えた酸化物を用い、有機半導体層１０の材料として、ｐ型の特性を備えた有機物を用いる。
まず、基板６に、絶縁体層３を成膜し、この絶縁体層３上に、真空蒸着法で第二及び第三の電極４，５を形成する。次に、酸化物半導体層１１を、スパッタリング装置などを用いて成膜し、有機物半導体層１０を、真空蒸着法で酸化物半導体層１１の上側に成膜する。
この際、有機半導体層１０にｐ型の特性を備えた有機物を用い、酸化物半導体層１１にｎ型の特性を備えた酸化物を用いたので、製造中にｎ型の半導体層である酸化物半導体層１１が大気に触れても特性の低下が少ない。【００６１】
このような半導体装置は、例えば、電界効果トランジスタ，発光素子，受光素子として用いられる。
半導体装置をｎ型の電界効果トランジスタとして用いる場合には、第一の電極２は、ゲート電極として、第二の電極４及び第三の電極５のうち、いずれか電圧が高い方はドレイン電極として、電圧が低い方はソース電極として用いる。また、半導体装置を、ｐ型の電界効果トランジスタとして用いる場合には、第一の電極２は、ゲート電極として、第二の電極４及び第三の電極５のうち、いずれか電圧が高い方はソース電極として、電圧が低い方はドレイン電極として用いる。【００６２】
電界効果トランジスタとしての半導体装置は、以下のメカニズムで動作するものと考えられる。
ゲート電極に印加する電圧が正の場合には、酸化物半導体層１１において、絶縁体層３側に酸化物半導体層１１の電子が集合していく。そして、ソース電極からの電子は、酸化物半導体層１１の絶縁体層３側に集合した電子の層（１２）を通る。そのため、ソース電極からドレイン電極に電流が流れる。
ゲート電極に印加する電圧が負の場合には、有機半導体層１０において、有機半導体層１０中の正孔が酸化物半導体層１１側に集合していく。そして、ソース電極からの正孔は、有機半導体層１０の絶縁体層３側に集合した正孔の層（１３）を通る。そのため、ソース電極からドレイン電極に電流が流れる。【００６３】
本実施形態の半導体は、有機半導体層１０と酸化物半導体層１１とを備えているので、安定した両極性型の特性を備えることができる。また、半導体１に用いた材料は、有機半導体層１０に、ｐ型又は両極性型の特性を備えた有機物を用い、酸化物半導体層１１にｎ型の酸化物を用いているので、電子のキャリアの移動度が安定したものとなる。そのため、半導体装置は、その動作が安定する。
特に、ｎ型の酸化物を用いた酸化物半導体層は、従来のｎ型の有機物を用いた場合に比較して、キャリア移動度が極めて良好である。そのため、半導体装置は、大気中での半導体の特性が、良好になるので、容易に実用化できる。
また、ｎ型の特性を備えた酸化物は、ｎ型の特性を備えた有機物に比べバンドギャップが大きく可視光の吸収が少ないため光による劣化のおそれも少ない。【００６４】
本実施形態において、半導体の電界効果移動度は、通常１０−４ｃｍ２／Ｖｓ以上とする。電界効果移動度が１０−４ｃｍ２／Ｖｓより小さいと、スイッチング速度が遅くなったり、両極性を示さないおそれがある。このような不具合をより有効に回避するために、電界効果移動度は、好ましくは１０−３ｃｍ２／Ｖｓ以上、より好ましくは１０−２ｃｍ２／Ｖｓ以上、さらに好ましくは１０−１ｃｍ２／Ｖｓ以上であり、特に好ましくは１ｃｍ２／Ｖｓ以上である。【００６５】
また、ｎ型駆動時の電界効果移動度μ（ｎ）とｐ型駆動時の電界効果移動度μ（ｐ）の比μ（ｎ）／μ（ｐ）は、通常１０−５≦μ（ｎ）／μ（ｐ）≦１０５の範囲、好ましくは１０−３≦μ（ｎ）／μ（ｐ）≦１０４の範囲、より好ましくは１０−２≦μ（ｎ）／μ（ｐ）≦１０３の範囲、特に好ましくは１０−１≦μ（ｎ）／μ（ｐ）≦１０２の範囲である。μ（ｎ）／μ（ｐ）が上記の範囲外だとｎ型とｐ型のバランスが悪く両極性の発現が不明瞭となるおそれがある。ｎ型駆動時の電界効果移動度及びｐ型駆動時の電界効果移動度のバランスが最適になり、安定した動作とすることができる。【００６６】
また、チャネル幅Ｗとチャネル長Ｌの比Ｗ／Ｌは、通常０．１〜１００、好ましくは１〜２０、特に好ましくは２〜８である。Ｗ／Ｌが１００を越えると漏れ電流が増えたり、ｏｎ−ｏｆｆ比が低下したりするおそれがある。０．１より小さいと電界効果移動度が低下したり、ピンチオフ状態の発現が不明瞭になったりするおそれがある。【００６７】
さらに、チャネル長Ｌは通常０．１〜１０００μｍ、好ましくは１〜１００μｍ、さらに好ましくは２〜１０μｍである。０．１μｍ以下は工業的に製造が難しくかつショートチャネル効果が起こったり漏れ電流が大きくなるおそれがある。また、１０００μｍ以上では素子が大きくなりすぎて好ましくない。【００６８】
また、駆動時の各電極間にかかる電圧は、通常１００Ｖ以下、好ましくは５０Ｖ以下、より好ましくは２０Ｖ以下、さらに好ましくは１０Ｖ以下である。１００Ｖより大きいと、消費電力が大きくなり実用性が低下するおそれがある。
また、ここで両極性を示すとは、ゲート電圧を上げるとドレイン電流が増加する領域とゲート電圧を下げるとドレイン電流が増加する領域があるようなドレイン電圧が存在する場合をいう。【００６９】
［第二実施形態］
図２は、本発明の第二実施形態に係る半導体及び半導体装置の概略断面図を示している。
本実施形態の半導体装置は、上記実施形態と略同様であるが、基板６と第一の電極２とが別体に形成されている点が異なる。【００７０】
すなわち、本実施形態の半導体及び半導体装置は、基板６上の中央に、基板６とは別体の第一の電極２が設けられている。この第一の電極２は、上記第一実施形態の第二及び第三の電極４，５で用いた材料で形成されている。また、絶縁体層３は、基板６及び第一の電極２上に設けられている。
その他の構成は上記のものと同様である。
本実施形態の半導体装置は、上記第一実施形態と同様に、電界効果トランジスタとして用いられる。作用及び効果は、上記とほぼ同様である。
上記第二実施形態実施形態の半導体装置のように構成すれば、ゲート電極と基板６とを別体にしているので、半導体の回路設計の自由度を増すことができる。【００７１】
［第三実施形態］
図３は、本発明の第三実施形態に係る半導体及び半導体装置の概略断面図を示している。
本実施形態の半導体装置は、上記実施形態とは異なり、第二及び第三の電極４，５が、絶縁体層３と酸化物半導体層１１の間になく、有機半導体層１０の上側に設けられた構成となっている。
第一の電極２（６）と第二及び第三の電極５の間に、絶縁体層３、酸化物半導体層１１、有機半導体層１０がともに位置するため電界が効果的にかけられ半導体装置の特性が出やすい。また、第二及び第三の電極５が直接有機半導体層１０に接しているため有機半導体の移動度が低い場合でも両極性が発現しやすい。【００７２】
［第四実施形態］
図４は、本発明の第四実施形態に係る半導体及び半導体装置の概略断面図を示している。
本実施形態の半導体装置は、上記実施形態とは異なり、第二及び第三の電極４，５が、絶縁体層３と酸化物半導体層１１の間になく、有機半導体層１０と酸化物半導体層１１の間に設けられた構成となっている。
第二及び第三の電極４，５が直接有機半導体層１０、酸化物半導体層１１ともに接しているため両極性が発現しやすい。【００７３】
［第五実施形態］
図５は、本発明の第五実施形態に係る半導体及び半導体装置の概略断面図を示している。
本実施形態の半導体装置は、上記実施形態と異なり、第三の電極５が、絶縁体層３と酸化物半導体層１１の間になく、有機半導体層１０と酸化物半導体層１１の間に設けられた構成となっている。
第二の電極４と第三の電極５の電流が有機半導体層１０と酸化物半導体層１１と通過して流れるため両極性が発現しやすい。また、第二の電極と第三の電極の一方が直接有機半導体層１０に接しているため有機半導体の移動度が低い場合でも両極性が発現しやすい。【００７４】
［第六実施形態］
図６は、本発明の第六実施形態に係る半導体及び半導体装置の概略断面図を示している。
本実施形態の半導体装置は、上記第一の実施形態と異なり、第三の電極５が、絶縁体層３と酸化物半導体層１１の間になく、有機半導体層１０の上側に設けられた構成となっている。
第二の電極４と第三の電極５の電流が有機半導体層１０と酸化物半導体層１１と通過して流れるため両極性が発現しやすい。【００７５】
第三〜第六実施形態の半導体装置の構成によれば、半導体１の有機半導体層１０及び酸化物半導体層１１に対する、第二及び第三の電極４，５の位置を上記のように配置してもよいので、半導体装置を用いた回路の設計の自由度を増すことができる。【００７６】
［第七実施形態］
図７は、本発明の第七実施形態に係る半導体及び半導体装置の概略断面図を示している。
本実施形態の半導体装置は、上記実施形態と異なり、半導体１の構造が左右が非対称に形成されている点で異なる。
すなわち、酸化物半導体層１０が、半導体１の面内の一部のみ構成している点で異なる。【００７７】
図７に示すように、絶縁体層３上には、有機半導体層１０及び酸化物半導体層１１からなる半導体１が形成されている。
また、酸化物半導体層１１は、その一部が、有機半導体層１０の一部（１００）で覆われている。
第二の電極４は、有機半導体層１０上に形成されている。
また、第三の電極５は、有機半導体層１０の一部（１００）及び酸化物半導体層１１の上に形成されている。【００７８】
以上の構成からなる半導体１及び半導体装置によれば、半導体１の構造、酸化物半導体層１１が半導体１の面内の一部のみ構成しているので、キャリア電子が、有機半導体層１０内を一定距離以上通らないと電極に到達することができない。
そのため、例えば、半導体装置における、第二の電極４をドレイン電極、第三の電極５をソース電極として用いたときに、第三の電極５から供給されるキャリア電子が、有機半導体層１０に注入されやすくなる。
また、キャリア電子が、有機半導体層１０に注入されやすくなるだけでなく、両極性発現時のドレイン電流の制御も容易になるので、発光トランジスタ等へ応用した際に、制御性を向上させることが可能となる。【００７９】
また、第一〜第六実施形態の半導体装置は、例えば、ＮＯＴ型回路などの相補型トランジスタ回路装置に用いられる。相補型トランジスタ回路装置は、複数の半導体装置を備えており、この複数の半導体装置の少なくとも一つに、上記本発明の半導体装置が用いられている。
具体的には、例えば、図８に示すように、相補型トランジスタ回路装置２０は、二つの電界効果トランジスタ２１，２２のうち、少なくともいずれか一方に上記本発明の半導体装置を用いている（本実施形態では、２１）。
この回路装置２０においては、特に、一枚の基板上に２つの電界効果トランジスタ２１，２２を形成するときには、電界効果トランジスタ２１に半導体装置を用いているので、他方の電界効果トランジスタ２２は、ｎ型，ｐ型及び両性型の半導体装置のいずれであってもよくなる。そのため、ｎ型，ｐ型の作りわけをしなくてもよくなり、この装置全体の製造コストを低減することができる。【００８０】
［実施例］
実施例１
次に、上記第一実施形態の半導体装置の実施例について説明する。
図１Ａに示すように、本実施例に係る半導体装置は、以下のようにして製造された。
まず、基板６として導電性のＳｉ基板を用い、これを熱酸化し、絶縁体層３を形成した。次に、絶縁体層３上に、ポジ型のフォトレジストをスピンコートして塗布し、フォトレジストを、所定温度でプリベークして固化し、基板６中央を露光した。その後、リンス液で基板６中央以外の部分のフォトレジストを除去し、ポストベークして不要なリンス液を気化させた。そして、この基板６に、真空蒸着法で、Ｃｒ及びＡｕを成膜し、溶剤でリフトオフして基板６中央以外の部分に、第二及び第三の二つの電極４，５を形成した。【００８１】
次に、この第二及び第三の電極４，５が形成された基板６に、酸化物半導体層１１をスパッタリング装置を用いて成膜する。成膜条件は、ターゲットに、ＩＧＺＯ（元素比が、Ｉｎ＝３３．４ａｔ％，Ｇａ＝３３．３ａｔ％，Ｚｎ＝３３．３ａｔ％となる酸化物）を用い、到達真空度：８．２×１０−４Ｐａ，スパッタ真空度：１．９×１０−１Ｐａ，スパッタガス：Ａｒ  １０ｓｃｃｍ    Ｏ２  １ｓｃｃｍ，スパッタ出力：５０Ｗとし、基板加熱は行わなかった。大気暴露しＵＶオゾン処理を１５分行った後、ペンタセンを、真空蒸着法で酸化物半導体層１１の上側に成膜した。【００８２】
このようにして作製された半導体装置は、Ｓｉ／ＳｉＯ２膜：３００ｎｍ（基板６（第一の電極２）及び絶縁層），Ｃｒ膜：１ｎｍ，Ａｕ膜：４０ｎｍ（第二及び第三の電極４，５），ＩＧＺＯ膜（アモルファス）：５０ｎｍ（酸化物半導体層１１），ペンタセン膜：５０ｎｍ（有機半導体層１０），チャネル長Ｌ：１００μｍとなった。なお、チャネル幅Ｗは、２ｍｍである。【００８３】
次に、この半導体装置を、薄膜トランジスタとして動作させた。この場合、半導体装置は、第一の電極２をゲート電極とし、第二の電極４をソース電極とし、第三の電極５をドレイン電極として用いられている。この半導体装置の特性を図１０Ａ及び図１１Ａに示す。
図１０Ａに示すように、例えば、ドレイン電圧が２０Ｖと３０Ｖの時にゲート電圧が増加するとドレイン電流が増加する領域とゲート電圧が減少するとドレイン電流が増加する領域があり、両極性を示した。また、ｎ型駆動時の電界効果移動度は０．０６ｃｍ２／Ｖｓ、ｐ型駆動時の電界効果移動度は０．６ｃｍ２／Ｖｓであった。【００８４】
実施例２
図３に示すように、本実施例に係る半導体装置は、以下のようにして製造された。
まず、基板６として導電性のＳｉ基板を用い、これを熱酸化して形成された絶縁体層３を設けた。
酸化物半導体層１１をスパッタリング装置を用いて成膜する。成膜条件は、ターゲットに、Ｉｎ２Ｏ３−ＺｎＯ（元素比が、Ｉｎ＝９３ａｔ％，Ｚｎ＝７ａｔ％となる酸化物）を用い、到達真空度：８．２×１０−４Ｐａ，スパッタ真空度：１．９×１０−１Ｐａ，スパッタガス：Ａｒ  １０ｓｃｃｍ    Ｏ２  １ｓｃｃｍ，スパッタ出力：５０Ｗとし、成膜時の基板過熱は行わなかった。スパッタ製膜後に大気下で３００℃１時間熱処理した。
次に、ＵＶオゾン処理を１５分行った後、ペンタセンを、真空蒸着法で酸化物半導体層１１の上側に成膜した。
そして、有機半導体層１０上に真空蒸着法で、シャドーマスクを使用してＣｒ及びＡｕを成膜し、第二及び第三の二つの電極４，５を形成した。【００８５】
このようにして作製された半導体装置は、Ｓｉ／ＳｉＯ２膜：３００ｎｍ（基板６（第一の電極２）及び絶縁層），Ｉｎ２Ｏ３−ＺｎＯ膜（多結晶膜）：３０ｎｍ（酸化物半導体層１１），ペンタセン膜：５０ｎｍ（有機半導体層１０），Ｃｒ膜：１ｎｍ，Ａｕ膜：４０ｎｍ（第二及び第三の電極４，５），チャネル長Ｌ：１００μｍ、チャネル幅Ｗは、２ｍｍとなった。
半導体特性は実施例１同様に両極性を示し、ｎ型駆動時の電界効果移動度は５．２ｃｍ２／Ｖｓ、ｐ型駆動時の電界効果移動度は０．６ｃｍ２／Ｖｓであった。【００８６】
実施例３
Ｉｎ２Ｏ３−ＺｎＯ膜（多結晶膜）の膜厚を１５ｎｍ（酸化物半導体層１１）とした他は実施例２と同様に半導体装置を作製した。結果、図１２Ａ〜図１２Ｃに示すように両極性を示した。
半導体特性は実施例１同様に両極性を示し、ｎ型駆動時の電界効果移動度は６．７ｃｍ２／Ｖｓ、ｐ型駆動時の電界効果移動度は０．１１ｃｍ２／Ｖｓであった。【００８７】
実施例４
Ｉｎ２Ｏ３−ＺｎＯ膜（多結晶膜）の膜厚を５ｎｍ（酸化物半導体層１１）、チャネル長Ｌを２００μｍとした他は実施例２と同様に半導体装置を作製した。
図１３には、本実施例に係る半導体装置の要部拡大断面図を示している。
結果、図１４Ａ〜図１４Ｃに示すように両極性を示した。
また、図１５は、実施例４の半導体装置において、チャネル長Ｌを変えたときの特性変化を示している。
ｎ型駆動時の電界効果移動度は、チャネル長Ｌ＝２００μｍのとき、１３．８ｃｍ２／Ｖｓであり、チャネル長Ｌ＝５０μｍのとき、１２．３ｃｍ２／Ｖｓであった。
また、ｐ型駆動時の電界効果移動度は、チャネル長Ｌ＝２００μｍのとき、０．２ｃｍ２／Ｖｓ、チャネル長Ｌ＝５０μｍのとき、０．０５ｃｍ２／Ｖｓであった。【００８８】
実施例５
次に、上記第七実施形態の半導体装置の実施例について説明する。
図７に示すように、本実施例に係る半導体装置は、以下のようにして製造された。
まず、基板として導電性のＳｉ基板を用い、これを熱酸化して形成された絶縁体層を設けた。【００８９】
次に、酸化物半導体層をスパッタリング装置を用いて成膜する。成膜条件は、ターゲットに、Ｉｎ２Ｏ３−ＺｎＯ膜（元素比が、Ｉｎ＝９３ａｔ％，Ｚｎ＝７ａｔ％となる酸化物）を用い、到達真空度：８．２×１０−４Ｐａ，スパッタ真空度：１．９×１０−１Ｐａ，スパッタガス：Ａｒ  １０ｓｃｃｍ    Ｏ２  １ｓｃｃｍ，スパッタ出力：５０Ｗとし、成膜時の基板加熱は行わなかった。また、非対称な構成とするためシャドーマスクを用い成膜領域を所望の範囲に限定した。スパッタ製膜後に大気下で３００℃１時間熱処理した。【００９０】
次に、ＵＶオゾン処理を１５分行った後、有機半導体層（ペンタセン）を、真空蒸着法で酸化物半導体１１層の上側に成膜した。
また、有機半導体層１０もシャドーマスクを用い成膜領域を所望の範囲に限定した。
そして、有機半導体層１０上及び酸化物半導体層１１上に真空蒸着法で、シャドーマスクを使用してＣｒ及びＡｕを成膜し、第二及び第三の二つの電極４，５を形成した。【００９１】
このようにして作製された半導体装置は、Ｓｉ／ＳｉＯ２膜：３００ｎｍ（基板６（第一の電極２）及び絶縁層），Ｉｎ２Ｏ３−ＺｎＯ膜：５ｎｍ（酸化物半導体層１１），ペンタセン膜：５０ｎｍ（有機半導体層１０），Ｃｒ膜：１ｎｍ，Ａｕ膜：４０ｎｍ（第二及び第三の電極５），チャネル長Ｌ（第二の電極４及び第三の電極５間の距離）：２００μｍ、チャネル幅Ｗは、２ｍｍとなった。【００９２】
この半導体装置の特性を図１６Ａ及び図１６Ｂに示す。
これらの図に示すように、本実施例に係る半導体装置は、ｐ型駆動したところ、両極性を示し、電界効果移動度は０．１３ｃｍ２／Ｖｓであった。
また、この半導体装置は、両極性を示した後、再度ピンチオフが観測された（ピンチオフ領域（飽和領域）が２回発現した）。
この２回のピンチオフの発現は、半導体装置が非対称構造であることに起因するものと思われる。
すなわち、半導体装置において、ピンチオフが２回発現することにより、両極性が発現するときのドレイン電流の制御を容易に行なうことができるようになり、発光トランジスタ等へ応用した際に制御性を向上させることなどが可能となる。【００９３】
比較例１
また、実施例の比較対象として、実施例１の半導体装置と略同様であるが、有機半導体層１０を成膜していないものを作製した（図９）。
半導体はｎ型の特性しか示さず、両極性も発現しなかった。
この比較例の半導体装置の特性を、図１０Ｂ及び図１１Ｂに示す。【００９４】
比較例２
図３の酸化物半導体層１１の代わりに、ｎ型の特性を備えた有機物であるｐｅｒｆｌｕｏｒｏｐｅｎｔａｃｅｎｅを真空蒸着法で成膜し、ＵＶオゾン処理を行わなかった他は実施例２同様に半導体装置を作製した。【００９５】
このようにして作製された半導体装置は、Ｓｉ／ＳｉＯ２膜：２００ｎｍ（基板６（第一の電極２）及び絶縁層），ｐｅｒｆｌｕｏｒｏｐｅｎｔａｃｅｎｅ：１０ｎｍ（酸化物半導体層１１），ペンタセン膜：３５ｎｍ（有機半導体層１０），Ｃｒ膜：１ｎｍ，Ａｕ膜：４０ｎｍ（第二及び第三の電極５），チャネル長Ｌ（第二の電極４及び第三の電極５間の距離）：７５μｍ、チャネル幅Ｗは、１０００μｍとなった。
半導体特性は両極性を示したが、ｎ型駆動時の電界効果移動度は０．０２ｃｍ２／Ｖｓ、ｐ型駆動時の電界効果移動度は０．５ｃｍ２／Ｖｓであった。
また、実施例２と同様にペンタセン膜を成膜する前に大気に暴露したところ、移動度が大きく低下した。【００９６】
以上、本発明の半導体、半導体装置及び相補型トランジスタ回路装置について、好ましい実施形態を示して説明したが、上述した実施形態にのみ限定されるものではなく、本発明の範囲で種々の変更実施が可能であることは言うまでもない。
例えば、本発明の半導体装置は、第一〜第六実施形態では、絶縁体層の上に酸化物半導体層を形成し、酸化物半導体層の上に有機半導体層を形成したが、これに限定されるものでなく、絶縁体層の上に有機半導体層を、有機半導体層の上に酸化物半導体層をそれぞれ形成するようにしてよい。【００９７】
また、第三〜第七実施形態では、基板を、第一の電極として用いているがこれに限定されるものでなく、第二実施形態と同様に基板と第一の電極を別体としてよく、適宜設計変更して差支えない。
また、本発明の半導体装置は、電界効果トランジスタとして用いたが、これに限定されるものでなく、発光素子や受光素子として用いてよい。
【図１Ａ】
2008099863.tif 000003
【図１Ｂ】
2008099863.tif 000004
【図２】
2008099863.tif 000005
【図３】
2008099863.tif 000006
【図４】
2008099863.tif 000007
【図５】
2008099863.tif 000008
【図６】
2008099863.tif 000009
【図７】
2008099863.tif 000010
【図８】
2008099863.tif 000011
【図９】
2008099863.tif 000012
【図１０Ａ】
2008099863.tif 000013
【図１０Ｂ】
2008099863.tif 000014
【図１２Ｂ】
2008099863.tif 000015
【図１２Ｃ】
2008099863.tif 000016
【図１１Ａ】
2008099863.tif 000017
【図１１Ｂ】
2008099863.tif 000018
【図１２Ａ】
2008099863.tif 000019
【図１３】
2008099863.tif 000020
【図１４Ａ】
2008099863.tif 000021
【図１４Ｂ】
2008099863.tif 000022
【図１４Ｃ】
2008099863.tif 000023
【図１５】
2008099863.tif 000024
【図１６Ａ】
2008099863.tif 000025
【図１６Ｂ】
2008099863.tif 000026
【国際調査報告】
2008099863.tif 000027
2008099863.tif 000028
2008099863.tif 000029
2008099863.tif 000030